(57)【特許請求の範囲】
【請求項１】
インサートパーツの加飾層表面へ貼付された後、貼付面へ溶融樹脂を射出塗布して加飾層表面を被覆するインサート成形に用いられる接着シートであって、
前記接着シートの基材の少なくとも一面に、感圧接着剤あるいは感熱接着剤が積層されている接着剤層を有する接着シートであって、
前記接着剤層が、温度８５℃の雰囲気下で周波数３Ｈｚで測定された引っ張り貯蔵弾性率（Ｅ’８５）が１×１０５〜１×１０８Ｐａの範囲内であり、かつ温度２００℃の雰囲気下で周波数３Ｈｚで測定された引っ張り貯蔵弾性率（Ｅ’２００）が１×１０５〜１×１０７Ｐａの範囲内である接着剤層であり、かつ周波数３Ｈｚで測定された引っ張り損失弾性率を引っ張り貯蔵弾性率で除した損失正接（ｔａｎδ）が、温度６０〜２００℃までの範囲で０．８以下である接着剤層を有する接着シート。
【請求項２】
接着シートが加飾されておらず、
接着シートのヘイズが５．０％以下である無色透明であるか、或いは接着シートの接着剤層表面と被覆樹脂との色差（ΔＥ）が５．０以内である請求項１記載の接着シート。
【請求項３】
前記接着剤層のゲル分率が４０〜９５質量％の範囲内にある、請求項１又は２に記載の接着シート。
【請求項４】
接着シートの接着剤層が、ポリエステル系樹脂とポリエステルウレタン系樹脂とを含有した配合物からなり、イソシアネート化合物によって架橋されている請求項１〜３のいずれか一項に記載の接着シート。
【請求項５】
接着シートの接着剤層が、主鎖にエステル結合を有さない樹脂及び架橋剤を含む接着剤により形成され、前記主鎖にエステル結合を有さない樹脂が架橋されている、請求項１〜３のいずれか一項に記載の接着シート。
【請求項６】
接着シートの基材が、スチレン系重合体またはスチレン系共重合体である請求項１〜５記載のいずれか一項に記載の接着シート。
【請求項７】
接着シートの基材の厚さが、５０〜２０００μｍの範囲内である請求項１〜６のいずれか一項に記載の接着シート。
【請求項８】
透光性樹脂及び加飾層を含むインサートパーツ、請求項１〜７のいずれか一項に記載の接着シート、及び被覆樹脂をこの順に積層されてなる物品。
【請求項９】
透光性樹脂の表面に加飾し、インサートパーツを作製する工程［１］、加飾層の表面の少なくともゲートから溶融樹脂が直接射出される位置へ請求項１〜７のいずれか一項に記載の接着シートの接着剤層を有する面を貼合する工程［２］、インサートパーツ、接着シートが順に積層された構成体を金型へセットし、接着シートの表面へゲートから溶融樹脂を射出し、インサートパーツと接着シートとを被覆する工程［３］を順に含む物品の製造方法。
【発明の詳細な説明】
【技術分野】
【０００１】
本発明は、接着シート及び接着シートが貼付された物品及び物品の製造方法に関する。
【背景技術】
【０００２】
家電製品や自動車等に使用されるオーナメントやロゴマーク等が標された意匠性を有する成形品は、意匠面側からみた場合、成形品の表面を傷付き等から保護するためのポリカーボネートやポリメチルメタクリレート等の透光性樹脂が表層に有り、その背面に印刷層や金属蒸着層等による加飾層が積層され、さらにその背面には被覆樹脂によって被覆された層が積層された構成となっている。【０００３】
加飾層表面への被覆樹脂の被覆方法としては、前記透光性樹脂と加飾層が積層されたインサートパーツが事前に作製され、金型にセット後、被覆樹脂を溶融温度まで加熱して溶融し、ゲートと呼ばれる射出口から加飾層の表面へ溶融樹脂を射出して被覆する、いわゆるインサート成形によって被覆される方法が取られる。【０００４】
前記被覆樹脂がゲートから加飾層表面へ高温な状態で射出された際、ゲート近傍の加飾層表面及び加飾層の内部にある透光性樹脂は、樹脂射出時の圧力と高い温度に晒されるため、ダメージを受けて歪みや加飾層のずれが発生しやすく、成形品の意匠面側からゲート口の跡として見えてしまう課題がある。【０００５】
前記課題の解決方法として、加飾層の表面へ印刷によってクリア層を設けることによって、ゲート近傍の加飾層のダメージを抑制する方法が例示されるが（例えば、特許文献１）、クリア層が数μｍ程度の厚さであるため、十分な抑制効果を得ていない場合が多かった。またダメージ抑制を向上させるためクリア層を厚く設けることは、クリア層の印刷を幾度も行う必要があって経済的ではなかった。【０００６】
また、前記課題の解決方法として、加飾層の表面に射出樹脂と同材質の保護フィルムを貼着し、ゲート近傍の加飾層のダメージを抑制する方法が例示される（例えば、特許文献２）。しかし、前記保護フィルムは接着剤層を有していないため、インサート成形機へインサートパーツを装着した際に保護フィルムが脱落したり、位置がずれる等の問題があった。また、完成された成形品を８５℃及び８５％ＲＨといった湿熱環境下に放置すると、透光性樹脂、保護フィルム、被覆樹脂の少なくとも一つから発生された気体によって、保護フィルムと加飾層の間に膨れが生じ、成形品の意匠性が損なわれる場合があった。とりわけ前記完成品が、自動車外装部品に使用される場合には、前記膨れがミリ波等のレーダー電波を散乱し減衰させる場合があった。
【先行技術文献】
【特許文献】
【０００７】
【特許文献１】特開２００４−１８１６６６号公報
【特許文献２】特開２０１４−１８１６６７号公報
【発明の概要】
【発明が解決しようとする課題】
【０００８】
本発明が解決しようとする課題は、透光性樹脂と加飾層が積層されたインサートパーツへ、被覆樹脂を射出してインサート成形する工程において、加飾層の表面へ被覆樹脂を溶融してゲートから射出する際に局所的な加熱によって発生する透光性樹脂と加飾層との変形による歪みやずれ等のダメージを防止することができ、また、接着シートを、局所的な加熱によるダメージから加飾層を保護したい場所へ、位置ずれを防止して簡便的に高い位置精度で接着固定でき、かつ、脱落しにくい接着シートを提供することである。また、被覆樹脂の射出で加熱を受けた後も、透光性樹脂や被覆樹脂、或いは接着シートの基材から発生しうる気体による気泡の形成を防止でき、かつ完成された成形品を湿熱環境下に放置しても透光性樹脂や被覆樹脂、或いは接着シートの基材から発生しうる気体による気泡の形成を防止し、外観不良を防止することができる接着シートを提供することである。
【課題を解決するための手段】
【０００９】
本発明者は、以下の接着シートを用いることによって、上記課題を解決することを見出した。
すなわち、インサートパーツの加飾層表面へ貼付された後、貼付面へ溶融樹脂を射出塗布して加飾層表面を被覆するインサート成形に用いられる接着シートであって、前記接着シートの基材の少なくとも１面に、感圧接着剤或いは感熱接着剤が積層されている接着剤層を有する接着シートであって、前記接着剤層が、８５℃の雰囲気下で周波数３Ｈｚで測定された引っ張り貯蔵弾性率（Ｅ’８５）が１×１０５〜１×１０８Ｐａの範囲内であり、かつ温度２００℃の雰囲気下で周波数３Ｈｚで測定された引っ張り貯蔵弾性率（Ｅ’２００）が１×１０５〜１×１０７Ｐａの範囲内である接着剤層であり、かつ周波数３Ｈｚで測定された損失正接（ｔａｎδ）が、温度６０℃から２００℃までの範囲で０．８以下である接着剤層を有する接着シートを提供するものである。
【発明の効果】
【００１０】
本発明の接着シートは、透光性樹脂と加飾層が積層されたインサートパーツの加飾層へ局所的に貼付することによって、被覆樹脂を射出してインサート成形する工程において、加飾層の表面へ被覆樹脂を溶融してゲートから射出する際に、接着シートがずれたり剥がれたりせず、加熱による透光性樹脂と加飾層との局所的な変形による歪みやずれ等のダメージを防止し、完成された成形品の湿熱環境下での放置後も透光性樹脂や被覆樹脂、或いは接着シートの基材から発生しうる気体を防止できることによって、意匠性を長期に渡り維持可能であることから、家電製品の外装、自動車の内外装等に使用される意匠性を有する成形品の製造に大きく貢献することができる。
【図面の簡単な説明】
【００１１】
【図１】：本発明の接着シートの一実施形態を示す模式断面図である。
【図２】：本発明の接着シートを貼付するインサートパーツの一実施形態を示す模式断面図である。
【図３】：インサートパーツの加飾層表面に本発明の接着シートを貼付し、被覆樹脂を融解してゲートから射出して被覆するインサート成形工程の実施形態を示す模式断面図である。
【図４】：透光性樹脂及び加飾層を含むインサートパーツ、本発明の接着シート、及び被覆樹脂をこの順に積層されてなる物品の一実施形態を示す模式断面図である。
【発明を実施するための形態】
【００１２】
本発明の接着シートは、基材の少なくとも１面に、感圧接着剤或いは感熱接着剤が積層されている接着シートである。好適な実施態様の断面図の一例を、図１に挙げる。
また、温度８５℃の雰囲気下で周波数３Ｈｚで測定された引っ張り貯蔵弾性率（Ｅ’８５）が１×１０５〜１×１０８Ｐａの範囲内であり、かつ温度２００℃の雰囲気下で周波数３Ｈｚで測定された引っ張り貯蔵弾性率（Ｅ’２００）が１×１０５〜１×１０７Ｐａの範囲内である接着剤層であり、かつ周波数３Ｈｚで測定された損失正接（ｔａｎδ）が、温度６０℃から２００℃までの範囲で０．８以下である接着剤層を有する接着シートである。ここで、損失正接（ｔａｎδ）とは、引っ張り損失弾性率の測定値を、引っ張り貯蔵弾性率の測定値で除して得られる数値を指す。
【００１３】
ここで、インサートパーツとは、インサート成形機によってゲートから被覆樹脂が排出されて積層される前の段階の、インサート成形機に取り付けられるために予め作製された部品を指す。
【００１４】
前記接着シートをインサートパーツの加飾層表面へ貼付することによって、透光性樹脂と加飾層が積層されたインサートパーツの加飾層表面へ被覆樹脂を融解してゲートから射出して被覆するインサート成形工程において、被覆樹脂の局所的な加熱よる加飾層等の変形による歪みやずれ等のダメージを防止する上で、接着シートがずれたり剥がれたりせず、簡便的にかつ高い位置精度でダメージからの保護を実施することができ、完成した成形品を湿熱環境下に放置しても透光性樹脂や被覆樹脂、或いは接着シートの基材から発生しうる気体による気泡の形成を防止することができる。
【００１５】
［基材］
前記接着シートの基材としては、インサートパーツの加飾層表面へ被覆される被覆樹脂と同一の基材を使用する。ここでいう同一の基材とは、基材に使用される樹脂が被覆樹脂と同一種類であることを意味し、例えば着色剤や可塑剤等の添加剤の種類が異なっていてもよい。また、基材に使用される樹脂と被覆樹脂は同一モノマー類で且つ同一比率によって重合または共重合された樹脂が好ましいが、被覆樹脂と相溶性のある樹脂組成であれば、基材の樹脂として使用してもよく、例えば、被覆樹脂がアクリロニトリル・スチレン共重合体を使用している場合、基材として相溶性を有するポリスチレンを基材に使用してもよい。
【００１６】
被覆樹脂と同一の基材を使用することによって、ゲートから被覆樹脂が溶融されて射出された際、接着シートの基材表面が軟化して被覆樹脂と相溶し、基材と被覆樹脂との密着が向上されることによって、湿熱環境下に放置された際に発生する気体による浮きや剥がれを長期に渡って防止することができる。とくに、自動車外装部品に使用される場合には、空隙によってミリ波等のレーダー電波が散乱して減衰することを防止することができる。
【００１７】
前記基材の樹脂の種類としては、成形品の被覆樹脂として使用される、ポリカーボネート、ポリメチルメタクリレート、ポリスチレン、ポリプロピレン、アクリロニトリル・ブタジエン・スチレン共重合体、アクリロニトリル・スチレン共重合体、アクリロニトリル・スチレン・アクリル酸エステル共重合体、アクリロニトリル・エチレン・プロピレン・ジエン・スチレン共重合体、ポリエチレンテレフタレート、ポリブチレンテレフタレート、ポリエチレンナフタレート、ポリエチレン、ポリ塩化ビニル、ポリ塩化ビニリデン、ポリビニルアルコール、エチレン−酢酸ビニル共重合体、ポリメチルペンテン、ポリエーテルエーテルケトン、ポリエーテルスルホン、ポリエーテルイミド、ポリイミド、フッ素樹脂、ナイロン等を挙げることができる。そのなかでも、２００℃程度の温度で溶融でき、溶融時の流動性に優れること等から、スチレン系重合体あるいはスチレン系共重合体が被覆樹脂として使用されることが多く、この場合には同一のスチレン系樹脂を基材に使用することが好ましい。とくに、柔軟性や耐衝撃性に優れるアクリロニトリル・ブタジエン・スチレン共重合体又はアクリロニトリル・エチレン・プロピレン・ジエン・スチレン共重合体が被覆樹脂として好適に使用され、基材としても同一のアクリロニトリル・ブタジエン・スチレン共重合体又はアクリロニトリル・エチレン・プロピレン・ジエン・スチレン共重合体を使用することが最も好ましい。
【００１８】
前記基材の色は、接着シートの貼り模様が透光性樹脂側から見えて意匠性を損なわないようにするため、それ自体は加飾されておらず、透明或いは被覆樹脂と同一色が好ましい。基材が透明であると、被覆樹脂の色が透過して接着シートが視認されなくなる。一方、基材が被覆樹脂と同一色に着色されたものであると、接着シートと被覆樹脂の境界面で色差が発生せず、接着シートが視認されなくなる。
【００１９】
前記透明な基材を使用する場合は、基材は無色透明であることが好ましく、ＪＩＳ  Ｋ７１３６に準拠して測定されるヘイズは５％以下が好ましく、被覆樹脂の色を透過させる上で、２％以下がさらに好ましい。
【００２０】
前記被覆樹脂と同一色に着色された基材を使用する場合は、ＣＩＥ１９７６のＬ＊ａ＊ｂ色空間座標で測定される被覆樹脂との色差（ΔＥ）は５．０以下が好ましく、被覆樹脂との色差を発生させないようにする上で、ΔＥは３．０未満がより好ましい。基材の着色方法としては、前記範囲となるよう有機顔料や無機顔料、顔料を練り込んだマスターバッチやドライカラー等を添加して着色してよい。
【００２１】
前記有機顔料や無機顔料、顔料を練り込んだマスターバッチやドライカラー等の添加量は、被覆樹脂と基材との相溶性を阻害しない範囲であれば特に限定しないが、被覆樹脂との相溶性や基材の機械特性を維持する上で、１〜３０質量％が好ましく、５〜１０質量％がとくに好ましい。
【００２２】
前記基材には、前記樹脂や着色成分の他に、帯電防止剤、酸化防止剤、滑剤、紫外線吸収剤や光安定剤、強度向上のための無機フィラー等を添加してもよい。
【００２３】
前記基材の厚さとしては、被覆樹脂の射出時の温度に耐えられるに十分な厚さがあればよいが、インサートパーツへのダメージを防止する上で、５０〜２０００μｍの範囲内であることが好ましく、１５０〜１０００μｍの範囲内であることがより好ましく、ダメージの防止性と断裁加工性やインサートパーツの加飾層表面への接着追従性を兼ね備える上で、２００〜４００μｍの範囲内であることがとくに好ましい。基材の厚さが５０μｍ未満であると、被覆樹脂の射出時の熱がインサートパーツ表面へ伝達し、局所的な熱ダメージを引き起こしやすく、２０００μｍを超えると、接着シートを任意形状へ断裁加工することが困難になる上、被覆樹脂中に埋没しにくくなり、接着シートが成形品の被覆樹脂側の表面に浮き出てしまう。
【００２４】
前記基材の作製方法としては、前記樹脂及び着色剤及び添加剤等を混合した樹脂組成物を高温で溶融し、ダイから押し出して製膜する方法、インフレーション製膜方法、カレンダー製膜方法等の任意の製膜方法によって得ることができる。必要に応じ、基材表面は製膜時に圧力ロールによってグロス調或いはマット調に加工してもよく、接着剤との密着向上のため、サンドブラスト法や溶剤処理法などによる表面の凹凸化処理、コロナ放電処理、クロム酸処理、火炎処理、熱風処理、オゾン・紫外線照射処理などの表面処理、コロナ処理やプラズマ処理等を行ってもよい。
【００２５】
［接着剤］
接着剤としては、感圧接着剤或いは感熱接着剤が使用される。感圧接着剤は、室温下で指圧程度の圧力をかけただけで被着体表面へ接着するものを指す。また、感熱接着剤は室温下では指圧程度の圧力で全く接着しない、或いは微粘着性であるが、６０℃程度以上の加熱によって被着体へ高強度で接着するものを指す。ゲートの大きさに応じて形状加工された接着シートを、インサートパーツの加飾層表面のゲートに最も接近する位置に合わせて貼付し、接着シートを貼り直して貼付位置の修正ができる上で、室温で微粘着性を有する感熱接着剤の使用が好ましい。ここでいう微粘着性とは、後で述べる感圧接着時の引き剥がし接着力が１Ｎ／２５ｍｍ以下を指す。
【００２６】
前記接着剤としては、温度８５℃の雰囲気下で、周波数３Ｈｚで測定された引っ張り貯蔵弾性率（Ｅ’８５）が１×１０５〜１×１０８Ｐａの範囲内であり、かつ温度２００℃の雰囲気下で、周波数３Ｈｚで測定された引っ張り貯蔵弾性率（Ｅ’２００）が１×１０５〜１×１０７Ｐａの範囲内であり、かつ周波数３Ｈｚで測定された損失正接（ｔａｎδ）が、温度６０〜２００℃までの範囲で０．８以下である接着剤である。
【００２７】
前記Ｅ’８５が前記範囲にあると、完成された成形品を湿熱環境下に放置した際に、透光性樹脂や被覆樹脂、或いは接着シートの基材のいずれからか発生しうる気体による気泡の形成を防止するとともに、感熱接着剤を使用する場合には６０℃以上の加熱によってインサートパーツ表面へ高強度に感熱接着することができる。前記Ｅ’８５は、湿熱環境下に放置された際の気泡の形成をより強固に防止する上で、上述した範囲の中でも１．５×１０５〜３×１０７Ｐａの範囲内が好ましく、２．５×１０５〜１×１０７Ｐａの範囲内がより好ましい。一方、以下で詳述する表面硬度が高い塗装面へ前記接着シートを貼付する場合、感圧接着時の接着力を高めるために、前記Ｅ’８５は、上述した範囲の中でも１×１０５〜１×１０７の範囲内であることがより好ましい。
【００２８】
また、接着剤に使用する樹脂が主鎖にエステル結合を有さない樹脂である場合、前記Ｅ’８５は、上述した範囲の中でも、１×１０５〜１×１０７Ｐａの範囲内であることが好ましく、１．５×１０５〜５×１０６Ｐａの範囲内が更に好ましく、２．５×１０５〜２×１０６Ｐａの範囲内であることがより好ましい。接着剤に使用する樹脂が主鎖にエステル結合を有さない樹脂である場合に前記Ｅ’８５をこの範囲とすることで、気泡発生により保護フィルムと加飾層の間に膨れが生じるのを抑制する効果及びインサートパーツ表面へ高強度に接着可能となる効果に加え、湿熱環境下に２５０時間程度以上の期間晒された際に顕著な接着性の低下が生じるのを抑制することができるからである。
【００２９】
前記Ｅ’２００が前記範囲にあると、接着シート表面へ高温に溶融された被覆樹脂がゲートから射出された際に、接着シートのずれや剥がれを防止することができるとともに、被覆樹脂の熱と圧力で接着剤層がつぶれず、元の接着剤層の厚さを維持できるとともに、溶融樹脂による急激な温度変化による接着剤層の歪みを吸収し、加飾層への接着を維持できる。Ｅ’２００は、被覆樹脂の熱と圧力での接着シートのずれや剥がれを確実に防止する上で、２×１０５〜３×１０６Ｐａの範囲内が好ましく、３×１０５〜１×１０６Ｐａの範囲内がより好ましい。
【００３０】
前記ｔａｎδが前記範囲にあると、湿熱環境下での気泡の形成の抑制、インサート成形時の接着剤層の変形防止を実現することができる。とくに、湿熱環境下での気泡の形成の抑制、インサート成形時の接着剤層の変形防止を確実なものとする上で、ｔａｎδは温度６０〜２００℃までの範囲で０．４以下であることが更に好ましく、０．３以下であることがより好ましい。又、前記ｔａｎδは、０より大きければよく、０．０１以上であることが好ましく、０．０２以上であることが好ましく、０．１以上であることがインサート成形時の接着剤層の変形防止を確実なものとする上でより好ましい。
【００３１】
接着剤に使用する樹脂が主鎖にエステル結合を有さない樹脂である場合は、前記ｔａｎδは、上述した範囲の中でも、０．０１〜０．４の範囲内であることが好ましい。０．０１〜０．３の範囲内であることがさらに好ましく、０．０２〜０．３の範囲内であることがより好ましい。接着剤に使用する樹脂が主鎖にエステル結合を有さない樹脂である場合に前記ｔａｎδをこの範囲とすることで、気泡発生による保護フィルムと加飾層の間の膨れ発生防止、及びインサート成形時の接着剤層の変形防止を実現できることに加え、加飾層として薄膜の金属層が設けられたインサートパーツに本発明の接着シートを貼付する場合に、湿熱環境下に２５０時間程度以上の期間晒されても、顕著な接着性の低下が生じるのを抑制することができるからである。
【００３２】
また、温度２５℃の雰囲気下で、周波数３Ｈｚで測定された引っ張り貯蔵弾性率（Ｅ’２５）は１×１０５〜１×１０８Ｐａの範囲内であることが好ましい。前記Ｅ’２５が前記範囲にあると、指圧程度で感圧接着或いは微粘着でき、ゲートの位置に合わせ接着シートを簡便的に且つ高い位置精度で貼付することができ、被覆樹脂の加熱からインサートパーツ表面のダメージを効率的に保護することができる。貼り直し性を付与する上で微粘着性であることがより好ましく、前記Ｅ’２５は、５×１０５〜５×１０７Ｐａの範囲内がより好ましく、１×１０６〜１×１０７Ｐａの範囲内が更に好ましい。
【００３３】
また、室温下で感圧接着性や微粘着性を付与するには、前記ｔａｎδのピーク温度は−２０〜２０℃であることが好ましく、接着シートの貼り直しや位置決めを容易にする上で、前記ｔａｎδのピーク温度は、−１０〜１０℃以内であることが好ましい。
【００３４】
なお、前記引っ張り貯蔵弾性率（Ｅ’２５、Ｅ’８５、Ｅ’２００）及び前記損失正接（ｔａｎδ）は、動的粘弾性試験機（ティー・エイ・インスツルメント製粘弾性測定機「ＲＳＡ  ＩＩＩ」を用い、引っ張りモードで、振動数３Ｈｚ、昇温速度５℃／ｍｉｎ、負荷歪み０．１〜０．６％の条件で、−２０〜２１０℃までの温度領域における、引っ張り貯蔵弾性率Ｅ’と損失正接ｔａｎδを測定する。なお、上記測定で使用する試験片としては、前記接着剤を、４００μｍ及び幅５ｍｍ及び測定部の長さを２０ｍｍとし、両端の持ち手の長さを各１５ｍｍに裁断した長方形状のものを使用する。なお、引っ張り貯蔵弾性率Ｅ’２５、Ｅ’８５、及びＥ’２００を総じて、所定の温度での引っ張り貯蔵弾性率Ｅ’と称する場合がある。
【００３５】
前記接着シートが成形品の意匠性へ影響しないためには、前記接着剤は無色透明であることが好ましく、ＪＩＳ  Ｋ７１３６に準拠して測定されるヘイズは５％以下が好ましく、被覆樹脂や前記基材の色を透過させる上で、２％以下がさらに好ましい。また、必要に応じて接着剤に有機顔料や無機顔料、染料を添加し、被覆樹脂と前記基材との色差（ΔＥ）が３．０未満になるよう色相を調製してもよい。
【００３６】
前記接着剤に使用する樹脂としては、各物性が上述した範囲を有する任意の接着剤を使用でき、アクリル系樹脂、エポキシ樹脂、ポリエステル樹脂、ウレタン樹脂等の接着性樹脂が使用できる。
【００３７】
引っ張り貯蔵弾性率（Ｅ’２５、Ｅ’８５、Ｅ’２００）や損失正接ｔａｎδを所望の範囲に設計する上で、前記接着剤に使用する樹脂が、ポリエステル樹脂とウレタン樹脂とを含むことが好ましく、中でも、ポリエステル樹脂とポリエステルウレタン樹脂とを含有した配合物からなり、イソシアネート化合物によって架橋された組成物であることがより好ましい。ウレタン樹脂の中でもポリエステルウレタン樹脂は、ポリエステル樹脂との相溶性が良好であり、ポリエステル樹脂とポリエステルウレタン樹脂とを含有した配合物がイソシアネート化合物により架橋構造を形成することで、感圧接着性と凝集性とを好適な範囲に調整することができ、接着力を高めることができるからである。
【００３８】
より具体的には、前記接着剤は、ポリエステル樹脂とポリエステルウレタン樹脂を配合し、イソシアネート架橋等によってゲル分率を４０〜９５質量％へ調整した組成物が好ましく、湿熱環境下での気泡の形成の抑制やインサート成形時の接着剤層の変形防止をより確実に行う上で、４０〜８０質量％へ調整した組成物がより好ましく、５０〜７０質量％へ調整した組成物が最も好ましい。ここで、焼き付け型のアクリル塗装やウレタン塗装やメラミン塗装等の表面硬度が高い塗装面へ前記接着シートを貼付する場合は、感圧接着時の接着力を高めるために、ポリエステルウレタン樹脂のガラス転移温度を−３０〜６０℃の範囲で使用する場合がある。この場合には、インサート成形時の前記接着シートのずれや剥がれの抑制や、湿熱放置環境下での気泡の形成を抑制する上で、前記ゲル分率を５５〜９５質量％に調整した組成物がより好ましく、７０〜９０質量％が最も好ましい。
【００３９】
本明細書内において、ゲル分率は、以下の計算式で算出されたものである。
ゲル分率（質量％）＝［（接着剤層のトルエン浸漬後の質量）／（接着剤層のトルエン浸漬前の質量）］×１００
【００４０】
前記ポリエステル樹脂としては、特に制限されず、多価カルボン酸と多価アルコールの縮合物であるポリエステル樹脂やこれを変性したポリエステル樹脂を通常使用できる。
【００４１】
前記ポリエステル樹脂は、一種のポリエステル樹脂を使用しても、複数のポリエステル樹脂を混合しても良いが、接着剤に２５℃における感圧接着性や微粘着性を有する感熱接着性を付与するためには、ガラス転移温度が０℃以下のポリエステル樹脂を含有することが好ましく、−４０〜０℃のポリエステル樹脂を含有することがより好ましく、感圧接着性や微粘着性を備えつつ、湿熱環境下での気泡の形成の抑制やインサート成形時の接着シートのずれや剥がれを防止する上で、−３０〜−１０℃のポリエステル樹脂を含有することが最も好ましい。
【００４２】
前記ポリエステル樹脂の数平均分子量としては、１０，０００〜４０，０００であることが好ましく、２０，０００〜３０，０００であることがより好ましい。数平均分子量が前記範囲のポリエステル樹脂を含有することで、ポリエステルウレタン樹脂との相溶性に優れ、前記接着剤の透明性を維持しやすいとともに、離型ライナー上に塗布した際にはじきが発生しにくく、インサート成形する際や感熱接着する際に接着剤層の型崩れが発生しにくい。
【００４３】
前記ポリエステル樹脂は、ゲル分率を前記好ましい範囲に調整し、所定の温度での引っ張り貯蔵弾性率Ｅ’及び損失正接ｔａｎδを目的の範囲にするために、水酸基価は３〜５０ＫＯＨｍｇ／ｇが好ましい。室温下で感圧接着性或いは微粘着性を有する感熱接着性を有するとともに、インサート成形時の接着シートのずれや剥がれを防止する上で、５〜１０ＫＯＨｍｇ／ｇがより好ましい。
【００４４】
前記ポリエステル樹脂の酸価は、インサートパーツの加飾層表面が薄膜な金属層である場合、腐食による加飾層の酸化ダメージを避けるため、３ＫＯＨｍｇ／ｇ以下が好ましく、加飾層の酸化ダメージを防止する上で、１ＫＯＨｍｇ／ｇ未満が特に好ましい。
【００４５】
前記ポリエステル樹脂に使用する多価カルボン酸としては、フタル酸、イソフタル酸、テレフタル酸、マレイン酸、イタコン酸、フマル酸、テトラヒドロフタル酸、ヘキサヒドロフタル酸、アジピン酸、セバシン酸、アゼライン酸、トリメリット酸、メチルシクロヘキセントリカルボン酸またはピロメリット酸、不飽和脂肪酸から誘導されたダイマー酸類など、あるいはこれらの酸無水物などが挙げられ、これらのカルボン酸は通常単独でまたは２種以上混合して用いられる。
【００４６】
前記多価アルコールとしては、エチレングリコール、プロピレングリコール、ジエチレングリコール、トリエチレングリコール、ポリエチレングリコール、１，４ブタンジオール、１，３ブタンジオール、ネオペンチルグリコール、ペンタメチレングリコール、ヘキサメチレングリコール、ヘプタメチレングリコール、オクタメチレングリコール等が挙げられる。また、カルボン酸基を含む多価アルコールを多価アルコールとして用いてもよく、特に代表的なものとしてはジメチロールプロピオン酸、ジメチロールブタン酸、ジフェノール酸などが挙げられる。さらに、多価アルコールをε−カプロラクトンなどのカプロラクトン化合物により変性することで、ポリエステル樹脂のガラス転移温度を低温化でき、前記所定の温度での引っ張り貯蔵弾性率Ｅ’や損失正接ｔａｎδを目的の範囲に制御しやすい。
【００４７】
多価カルボン酸と多価アルコールの縮合反応は、公知慣用の種々の合成法に従って得られるものであって、その一例を挙げると、多価カルボン酸と多価アルコールとを、一緒に加えて、縮合（エステル化）する合成法が一般的である。
【００４８】
また、多価カルボン酸と多価アルコールとの縮合反応では、三価以上のカルボン酸あるいはアルコールを使用すれば、得られる縮合物に分岐構造を付与することもできる。
【００４９】
前記接着剤中の前記ポリエステル樹脂の含有量は、４０〜９０質量％であることが好ましく、６０〜８０質量％であることがより好ましい。前記含有量の範囲にあると、所定の温度での引っ張り貯蔵弾性率Ｅ’と損失正接ｔａｎδを目的の範囲に制御しやすいとともに、前記接着剤の透明性を維持しやすく、離型ライナー上に塗布した際にはじきやインサート成形する際や感熱接着する際の接着剤層の型崩れが発生しにくい。
【００５０】
前記ポリエステルウレタン樹脂は、水酸基含有ポリエステルに、ポリイソシアネート化合物を反応させて得られるポリエステルウレタン樹脂を好適使用できる。
【００５１】
前記ポリエステルウレタン樹脂として、一種のポリエステルウレタン樹脂を使用しても、複数のポリエステルウレタン樹脂を混合しても良いが、数平均分子量が１５，０００〜１００，０００であるポリエステルウレタン樹脂を使用することが好ましい。
【００５２】
また、前記ポリエステルウレタン樹脂は、ガラス転移温度が好ましくは１０〜１００℃、より好ましくは４０〜８５℃のポリエステルウレタン樹脂を使用することで、所定の温度での引っ張り貯蔵弾性率Ｅ’と損失正接ｔａｎδを目的の範囲に制御しやすい。一方、焼き付け型のアクリル塗装やウレタン塗装やメラミン塗装等の表面硬度が高い塗装面へ前記接着シートを貼付する場合は、感圧接着時の接着力を高めるために、ポリエステルウレタン樹脂のガラス転移温度は、−３０〜６０℃が好ましく、より好ましくは−２０〜３０℃であり、最も好ましくは−１０〜２０℃である。
【００５３】
前記ポリエステルウレタン樹脂に使用する水酸基含有ポリエステル樹脂は、前記ポリエステル樹脂と同様に、多価カルボン酸と多価アルコールの縮合により得られるポリエステル樹脂を使用できる。水酸基含有ポリエステル樹脂は、数平均分子量が４，０００〜２０，０００の範囲にあることが好ましい。
【００５４】
前記ポリエステルウレタン樹脂は、ゲル分率を前記好ましい範囲にするために、水酸基価は３〜５０ＫＯＨｍｇ／ｇが好ましく、室温下で感圧接着性或いは微粘着性を有する感熱接着性を有するとともに、インサート成形時の接着シートのずれや剥がれを防止する上で、５〜１０ＫＯＨｍｇ／ｇがより好ましい。
【００５５】
前記ポリエステルウレタン樹脂の酸価は、インサートパーツの加飾層表面が薄膜な金属層である場合、腐食による加飾層の酸化ダメージを避けるため、３ＫＯＨｍｇ／ｇ以下が好ましく、加飾層の酸化ダメージを防止する上で、１ＫＯＨｍｇ／ｇ未満が特に好ましい。
【００５６】
水酸基含有ポリエステル樹脂に反応させるポリイソシアネート化合物としては、芳香族、脂肪族、脂環族の公知のイソシアネート化合物を利用できる。脂肪族イソシアネート化合物としてはヘキサメチレンジイソシアネート、イソプロピレンジイソシアネート、メチレンジイソシアネート、トリメチルヘキサメチレンジイソシアネート、キシリレンジイソシアネート等が一例として挙げられる。脂環族イソシアネート化合物としてはイソホロンジイソシアネート、メチルシクロヘキサンジイソシアネート、リジンジイソシアネート、シクロヘキサン−１，４ジイソシアネートが代表例として挙げられる。芳香族イソシアネート化合物としてはトリレンジイソシアネート、１，５−ナフチレンジイソシアネート、４、４’−ジフェニルメタンジイソシアネート、４、４’−ジフェニルジメチルメタンジイソシアネート、４、４’−ジベンジルジイソシアネート、テトラアルキルジフェニルメタンイソシアネート、ジアルキルジフェニルメタンジイソシアネート、１，３’−フェニレンジイソシアネート、１，４’−フェニレンジイソシアネートが代表例として挙げられる。
また、上記記載の１種または数種のイソシアネートより得られる化合物（２量体、３量体、ヌレート、アダクト、ビューレット、プレポリマー等）も使用することができる。
【００５７】
前記ポリエステルウレタン樹脂の含有量は、接着剤中の５〜４０質量％であることが好ましく、１５〜３５質量％がとくに好ましい。前記範囲の含有量とすることで、所定の温度での引っ張り貯蔵弾性率Ｅ’と損失正接ｔａｎδを目的の範囲に制御しやすいとともに、適度な凝集力を付与できるため、インサート成形時の接着シートのずれや剥がれを防止するとともに、成形品を湿熱放置した際に気泡の形成を防止しやすい。
【００５８】
また、接着剤に使用する樹脂は、接着剤が上述した各物性を満たすことが可能であれば、主鎖にエステル結合を有していても、有さなくてもよいが、主鎖にエステル結合を有さない樹脂であることが好ましい。特に、加飾層として薄膜の金属層が設けられたインサートパーツに本発明の接着シートを貼付する場合に、接着剤に使用される樹脂が主鎖にエステル結合を有さない樹脂であることが好ましい。主鎖にエステル結合を有する樹脂は、湿熱環境下に長期間（例えば２５０時間程度以上の期間）晒されることで加水分解してカルボン酸を発生し、それにより加飾層である金属層が酸化して退色（透明化）しやすい。これに対し、主鎖にエステル結合を有さない樹脂を用いた接着剤層とすることで、湿熱環境下に長期間（例えば２５０時間程度以上の期間）晒されても該接着剤層に含まれる樹脂が主鎖で加水分解しにくくなり、接着剤層から発生したカルボン酸により金属層が酸化して退色（透明化）するのを抑制することができるからである。すなわち、本発明の接着シートは、主鎖にエステル結合を有さない樹脂を含む組成物により形成された接着剤層を有することで、湿熱環境下における気泡発生を抑制する効果及びインサートパーツ表面へ高強度に接着可能となる効果に加え、湿熱環境下におけるインサートパーツの意匠性低下を抑制することが可能となる。
【００５９】
主鎖にエステル結合を有さない樹脂として、具体的には、アクリル系樹脂、ポリエーテル系ウレタン樹脂、ポリカーボネート系ウレタン樹脂、エポキシ樹脂の硬化物、ジエンを有するオレフィンモノマーとスチレンモノマーとの共重合樹脂等の樹脂並びにこれらの樹脂の水添樹脂等が挙げられる。中でも、常温で感圧接着が可能であり、インサートパーツに対する接着強度をより高めることができることから、アクリル系樹脂が好ましい。なお、主鎖にエステル結合を有さない樹脂は、湿熱環境下に２５０時間程度以上の期間晒されて加水分解しても、カルボン酸が主鎖の側鎖に結合されていれば、金属層の酸化を起こしにくいことから、側鎖にエステル結合を有していてもよい。
【００６０】
アクリル系樹脂としては、（メタ）アクリル酸エステルの重合体、或いは前記（メタ）アクリル酸エステルと他のビニルモノマーとの共重合体を使用することが好ましく、アルキル（メタ）アクリレートモノマーを主モノマー成分とし、前記主モノマー成分と他のビニルモノマーとの重合体であるアクリル系共重合体が好ましい。前記アルキル（メタ）アクリレートモノマーが有するアルキル基は直鎖状であってもよく分岐鎖状であってもよい。  
【００６１】
アルキル（メタ）アクリレートモノマーは、炭素原子数が１〜１２のアルキル（メタ）アクリレートモノマーが好ましい。このようなアルキル（メタ）アクリレートモノマーとしては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、ｎ−オクチル（メタ）アクリレート、イソオクチル（メタ）アクリレート、イソノニル（メタ）アクリレート、シクロヘキシル（メタ）アクリレート、２−エチルヘキシル（メタ）アクリレート、イソボニル（メタ）アクリレート等のモノマーが挙げられる。これらのモノマーは１種または２種以上用いることができる。
【００６２】
なかでも、アルキル基の炭素原子数が４〜１２のアルキル（メタ）アクリレートが好ましく、アルキル基の炭素原子数が４〜８の直鎖または分岐構造を有するアルキル（メタ）アクリレートが更に好ましい。特にｎ−ブチルアクリレートは被着体との密着性を確保しやすいため好ましい。
【００６３】
また、本発明においては、アルキル（メタ）アクリレートモノマーとしてｎ−ブチルアクリレート及びメチルアクリレートが用いられることが好ましい。すなわち、アクリル系重合体は、ｎ−ブチルアクリレート及びメチルアクリレートをモノマー単位に含むことが好ましい。接着剤層の感圧接着力を高めるために、アクリル系共重合体のガラス転移温度（Ｔｇ）を適した温度に調整することが可能となるからである。アルキル（メタ）アクリレートモノマーの全量に占めるｎ−ブチルアクリレート及びメチルアクリレートの含有量は、５０質量％〜９９質量％の範囲内が好ましく、７０質量％〜９５質量%の範囲内がより好ましい。
【００６４】
前記アクリル系共重合体を構成するアクリルモノマーの全量に対するアルキル（メタ）アクリレートモノマーからなる群より選ばれる１種又は２種以上の含有量は、７０質量％以上であることが好ましく、７５〜９９質量％の範囲内であることがより好ましく、８０〜９８質量％の範囲内であることがさらに好ましい。
【００６５】
また、アクリル系共重合体を構成するモノマーとして、上述したアルキル（メタ）アクリレートモノマーの他に、アクリロニトリルやＮ−ビニル−２−ピロリドン等の窒素含有ビニルモノマー、スチレン、酢酸ビニル、水酸基含有ビニルモノマー等を１種または２種以上用いてもよい。その中でも、水酸基含有ビニルモノマーが好ましい。すなわち、アクリル系共重合体は、アルキル（メタ）アクリレートモノマーと水酸基含有ビニルモノマーとをモノマー単位に含む共重合体が好ましい。後述するイソシアネート化合物と反応して架橋構造を作り、感圧接着性と凝集性を好適な範囲に調整しやすく、また、湿熱環境下に２５０時間程度以上の期間晒されて側鎖のエステルが加水分解されたとしても、顕著な接着性の低下を抑制できるからである。
【００６６】
水酸基含有ビニルモノマーとしては、例えば２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、２−ヒドロキシヘキシル（メタ）アクリレート、６−ヒドロキシヘキシル（メタ）アクリル、８−ヒドロキシオクチル（メタ）アクリレート、１０−ヒドロキシデシル（メタ）アクリレート、１２−ヒドロキシラウリル（メタ）アクリレート等の水酸基含有（メタ）アクリレートが挙げられる。
【００６７】
前記アクリル系共重合体を構成するアクリルモノマーの全量に対する水酸基含有ビニルモノマーの含有量は、０．１〜２０質量％の範囲内であることが好ましく、０．５〜１０質量％の範囲内であることが好ましく、１〜５質量％の範囲内であることが好ましい。
【００６８】
また、加飾層として薄膜の金属層が設けられたインサートパーツへ、本発明の接着シートを貼付する場合は、湿熱環境下に２５０時間程度以上の期間晒されることでインサートパーツに設けられた金属層が酸化して退色（透明化）することを抑制する上で、アクリル系共重合体を構成するモノマーとして、カルボキシル基を含有する（メタ）アクリル酸モノマーを含有しないことが好ましい。
【００６９】
前記アクリル系共重合体の分子量は、重量平均分子量が、１０万〜１５０万の範囲内であることが好ましく、３０万〜１００万の範囲内であることがより好ましく、４０万〜８０万の範囲内であることが、所定の温度での引っ張り貯蔵弾性率Ｅ’及び損失正接ｔａｎδを目的の範囲に制御しやすく、被覆樹脂の局所的な加熱よる加飾層等の変形による歪みやずれ等のダメージを防止し、完成した成形品を湿熱環境下に放置しても気泡の形成を防止する上で、さらに好ましい。
【００７０】
本明細書内において、重量平均分子量は、ゲルパーミエッションクロマトグラフ（ＧＰＣ）で測定される標準ポリスチレン換算での分子量であり、東ソー株式会社製ＧＰＣ装置（ＨＬＣ−８３２９ＧＰＣ）を用いて下記条件で測定される、スタンダードポリスチレン換算値とする。
（条件）
サンプル濃度：０．５質量％（ＴＨＦ溶液）
サンプル注入量：１００μＬ
溶離液：ＴＨＦ
流速：１．０ｍＬ／分
測定温度：４０℃
本カラム：ＴＳＫｇｅｌ  ＧＭＨＸＬ  ４本
ガードカラム：ＴＳＫｇｅｌ  ＨＸＬ−Ｈ
検出器：示差屈折計
スタンダードポリスチレン分子量：１万〜２０００万（東ソー株式会社製）
【００７１】
前記アクリル系樹脂のガラス転移温度は、０℃以下が好ましく、−５０℃〜０℃の範囲内が更に好ましく、−３５℃〜−１０℃の範囲内がより好ましい。所定の温度での引っ張り貯蔵弾性率Ｅ’と損失正接ｔａｎδを目的の範囲に制御しつつ、本発明の接着シートが高い感圧接着性を示すことができ、焼き付け型のアクリル塗装やウレタン塗装やメラミン塗装等の表面硬度が高い塗装面に対しても、常温で高い接着力により貼付可能となるからである。
【００７２】
本発明の接着シートにおける接着剤層は、主鎖にエステル結合を有さない樹脂及び架橋剤を含む接着剤により形成され、前記主鎖にエステル結合を有さない樹脂が架橋されていること、すなわち主鎖にエステル結合を有さない樹脂及び架橋剤を含む組成物の架橋体であることが好ましい。中でも、前記接着剤層は、ゲル分率が５５〜９５質量％の範囲内となるように架橋されていることがさらに好ましく、ゲル分率が７０〜９０質量％の範囲内となるように架橋されていることがより好ましい。感圧接着時の接着力を高め、更にインサート成形時の前記接着シートのずれや剥がれの抑制や、湿熱放置環境下での気泡の形成を抑制することができるからである。特に主鎖にエステル結合を有さない樹脂がアクリル系樹脂である場合、良好な感圧接着性を発揮可能となるように、接着剤層が上述したゲル分率の範囲で架橋されることが好ましい。なお、架橋剤の詳細については、後述する。
【００７３】
前記接着シートに使用する接着剤は、架橋剤を含有することが好ましい。前記架橋剤としては、イソシアネート化合物を好適に使用できる。イソシアネート化合物で架橋させることで、所定の温度での引っ張り貯蔵弾性率Ｅ’と損失正接ｔａｎδを目的の範囲に制御しやすい。イソシアネート化合物としては芳香族、脂肪族、脂環族の公知のイソシアネート化合物を利用できるが、安全性、耐黄変性の点から脂肪族及び、又は脂環族イソシアネート化合物が好適に使用できる。
【００７４】
脂肪族イソシアネート化合物としてはヘキサメチレンジイソシアネート、イソプロピレンジイソシアネート、メチレンジイソシアネート、トリメチルヘキサメチレンジイソシアネート、キシリレンジイソシアネート等が一例として挙げられる。
【００７５】
脂環族イソシアネート化合物としてはイソホロンジイソシアネート、メチルシクロヘキサンジイソシアネート、リジンジイソシアネート、シクロヘキサン−１，４ジイソシアネートなどが挙げられる。
【００７６】
芳香族イソシアネート化合物としてはトリレンジイソシアネート、１，５−ナフチレンジイソシアネート、４、４’−ジフェニルメタンジイソシアネート、４、４’−ジフェニルジメチルメタンジイソシアネート、４、４’−ジベンジルジイソシアネート、テトラアルキルジフェニルメタンイソシアネート、ジアルキルジフェニルメタンジイソシアネート、１，３’−フェニレンジイソシアネート、１，４’−フェニレンジイソシアネートなどが挙げられる。
【００７７】
イソシアネート化合物には、前記記載の１種または数種のイソシアネートより得られる化合物（２量体、３量体、アダクト、ビューレット、プレポリマー等）も含まれる。特にこれらのイソシアネート化合物の中で本発明に用いられるものとしては脂肪族及び、又は脂環族イソシアネート化合物が適しており、この中でヘキサメチレンジイソシアネート、イソホロンジイソシアネートが特に好意に用いることができる。
【００７８】
イソシアネート化合物の配合量は、溶剤を除いた接着剤中に０．１〜１０質量％であることが好ましい。前記範囲の配合量とすることで、イソシアネート化合物の反応が過不足とならず、接着剤に適切な凝集力を付与でき、インサート成形時の接着シートのずれや剥がれを抑制するとともに、成形品を湿熱環境下に放置した際に気泡の形成を防止することができる。さらに、イソシアネート化合物の配合量は、０．５〜５．０質量％がより好ましく、感圧接着時の接着力を高め、インサート成形時の前記接着シートのずれや剥がれの抑制と、湿熱放置環境下での気泡の形成を抑制する上で、１．０〜３．０質量％であることがとくに好ましい。
【００７９】
前記接着剤は、接着剤に通常用いられている酢酸メチル、酢酸エチル、酢酸プロピル、酢酸ブチル等のエステル系溶剤や、アセトン、メチルケチルケトン、メチルイソブチルケトン、ジイソブチルケトン、シクロヘキサノン等のケトン系溶剤や、トルエン、キシレン等の芳香族炭化水素類等に溶解して使用される。
【００８０】
前記接着剤には、前記成分の他に、カルボジイミド等の加水分解抑制剤、接着促進剤、表面調整剤、レベリング剤、消泡剤、可塑剤、粘着付与樹脂、酸化防止剤、紫外線吸収剤、増粘剤などの添加剤を必要に応じて使用することが出来る。また、架橋反応を調節するため公知の触媒、添加剤などを使用することが出来る。
【００８１】
前記接着剤の厚さは、インサートパーツの加飾層表面への貼付が可能で、インサート成形時の接着シートのずれや剥がれを防止できる厚さであれば任意の厚さであってもよいが、被覆樹脂と接着シートとの色差を前記好ましい範囲内に抑制する上で、５〜３０μｍの厚さが好ましく、１０〜２０μｍがより好ましい。
【００８２】
［接着シート］
本発明の接着シートは、前記基材の少なくとも１面に前記の接着剤が層状に設けられた構成を有する。また、その接着剤の層構成も特に制限されず、単層の接着剤層から構成される接着シートであっても、二層以上の接着剤から構成される接着シートであってもよい。また、接着シートは、基材の両面に接着剤層を有するものであってもよい。
【００８３】
本発明の接着シートは、接着剤層のゲル分率が４０〜９５質量％の範囲内であることが好ましく、湿熱環境下での気泡の形成の抑制やインサート成形時の接着剤層の変形防止をより確実に行う上で、４０〜８０質量％の範囲内であることがさらに好ましく、５０〜７０質量％の範囲内であることがより好ましい。また、焼き付け型のアクリル塗装やウレタン塗装やメラミン塗装等の表面硬度が高い塗装面へ前記接着シートを貼付する場合は、感圧接着時の接着力を高め、更にインサート成形時の前記接着シートのずれや剥がれの抑制や、湿熱放置環境下での気泡の形成を抑制する上で、前記ゲル分率が５５〜９５質量％の範囲内であることがより好ましく、７０〜９０質量％の範囲内であることが最も好ましい。
【００８４】
本発明の接着シートは、以上説明した基材及び接着剤の適用により、接着シートが加飾されておらず、無色透明であり、ＪＩＳ  Ｋ７１３６に準拠して測定されるヘイズが５．０％以下であることが好ましい。また、前記被覆樹脂と同一色に着色された基材を使用する場合、接着シートの接着剤層表面と前記被覆樹脂との色差（ΔＥ）が５．０以内であることが好ましい。
【００８５】
前記接着シートの厚さは、インサートパーツの加飾層表面への貼付が可能で、インサート成形時の接着シートのずれや剥がれを防止できる厚さであれば任意の厚さであってもよいが、インサート成形時のダメージ保護を確実なものとし、接着シートの断裁加工を容易とする上で、５５〜４３０μｍであることが好ましく、１６０〜２７０μｍがより好ましい。
【００８６】
前記接着シートは、一般的に使用されている方法で作製できる。例えば、基材または離型ライナー上に接着剤層を形成して製造することができる。具体的には、溶液化した接着剤を基材の片面に直接塗布し乾燥または架橋し、離型処理したライナーを貼り合せるか、或いは、いったん離型ライナー上に塗布し、乾燥し、接着剤層を形成後、前記基材へ貼り合わせ、その後加熱養生して架橋する方法などによって作製できる。
【００８７】
前記接着シートの接着剤層表面のボールタックは、ＪＩＳ  Ｚ０２３７に準拠したＪ．Ｄｏｗ法で測定し、２３℃及び５０％ＲＨ雰囲気下で、３未満であることが望ましい。ボールタックが前記範囲にあることで、室温下で接着シートの接着剤層表面のべたつきが少なく、インサートパーツの加飾層表面への位置合わせや貼り直し性に優れる。
【００８８】
また、以下の測定により測定される引き剥がし接着力が、感圧接着時の状態で、０．１Ｎ／２５ｍｍ以上であり、熱ダメージを受ける直前の状態で、５Ｎ／２５ｍｍ以上であることが好ましく、さらに好ましくは８Ｎ／２５ｍｍ以上である。前記範囲にあることで、金型へのインサートパーツのセット時やインサート成形時に接着シートのずれや剥がれを防止できる。引き剥がし接着力の上限は特に制限されるものではないが、本発明の好適な組成においては、実質的に３０Ｎ／２５ｍｍ程度が上限となる。
【００８９】
また、熱ダメージを受けた後の引き剥がし接着力は、１０Ｎ／２５ｍｍ以上が好ましく、さらに好ましくは２０Ｎ／２５ｍｍ以上である。前記範囲にあることで、インサート成形された成形品を湿熱環境下に放置した際に気体の発生による気泡の形成を防止できる。
【００９０】
なお、感圧接着直後の引き剥がし接着力は、以下の方法にて測定する。まず、２５ｍｍ幅で１００ｍｍ長さに切断した接着シートから離型ライナーを剥離した後、２３℃及び５０％ＲＨの環境下で、表面にアルミニウムを蒸着したポリカーボネート板に２ｋｇローラーで１往復の荷重を掛けて貼付する。貼付から１分以内に、テンシロン型引っ張り試験機にて、接着シートを１８０°方向へ３００ｍｍ／分の引張速度でアルミニウムの蒸着面から剥離し、剥離抵抗力を測定する。
【００９１】
熱ダメージを受ける直前の引き剥がし接着力は、以下の方法にて測定する。基材へ感圧接着剤が積層されている場合は、まず、２５ｍｍ幅で１００ｍｍ長さに切断した接着シートから離型ライナーを剥離した後、２３℃及び５０％ＲＨの環境下で、表面にアルミニウムを蒸着したポリカーボネート板に２ｋｇローラーで１往復の荷重を掛けて貼付する。２３℃及び５０％ＲＨ環境下に１時間放置後、テンシロン型引っ張り試験機にて、接着シートを１８０°方向へ３００ｍｍ／分の引張速度でアルミニウムの蒸着面から剥離し、剥離抵抗力を測定する。
【００９２】
また、前記基材へ感熱接着剤が積層されている場合は、２５ｍｍ幅で１００ｍｍ長さに切断した接着シートから離型ライナーを剥離した後、２３℃及び５０％ＲＨの環境下で、表面にアルミニウムを蒸着したポリカーボネート板に２ｋｇローラーで１往復の荷重を掛けて貼付する。次に、熱プレス装置の上部プレス板を８０℃に加熱し、０．１ＭＰａの圧力で１５秒間熱プレスする。２３℃及び５０％ＲＨ環境下に１時間放置後、テンシロン型引っ張り試験機にて、接着シートを１８０°方向へ３００ｍｍ／分の引張速度でアルミニウムの蒸着面から剥離し、剥離抵抗力を測定する。
【００９３】
熱ダメージを受けた後の引き剥がし接着力は、前記で作製したサンプルに追加で、熱プレス装置の上部プレス板を２００℃に加熱し、０．１ＭＰａの圧力で１５秒間熱プレスする。２３℃及び５０％ＲＨ環境下に１時間放置後、テンシロン型引っ張り試験機にて、接着シートを１８０°方向へ３００ｍｍ／分の引張速度でアルミニウムの蒸着面から剥離し、剥離抵抗力を測定する。
【００９４】
前記接着シートは、ゲートの形状や口径に応じて、形状及び大きさを調整することが好ましい。通常、均等に熱ダメージの保護を行うために、ゲートの形状と同等の形状に接着シートを型抜きして使用することが好ましい。また、接着シートの大きさは、対角線の長さでゲートの口径から１０〜３０ｍｍ程度大きい大きさで使用することが好ましい。接着シートの型抜きの方法としては、離型ライナーが積層された接着シートを、抜き刃を取り付けた平圧カッターやローターリーカッターで機械的に切断するか、或いはレーザー等の熱発生装置によって溶融切断する等によって、前記形状と大きさへ切断し、不要部分を取り除いて得る方法等が挙げられる。
【００９５】
［インサートパーツ］
前記接着シートを貼付するインサートパーツは、好適な実施態様の一例として、図２の断面図で示すように、透光性樹脂と加飾層とが積層された構成を有する。インサートパーツの作製方法の一例として、平らな厚さ１〜５ｍｍ程度の透光性樹脂板の表面へ、印刷インキをシルクスクリーン印刷やグラビア印刷等の印刷方式によって、厚さ１〜２０μｍ程度の加飾層を積層した後、熱プレス機等によって熱変形させてインサートパーツを作製する方法等が挙げられる。その他方法としては、金型に加飾フィルムをセットし、後述に挙げる透光性樹脂を溶融して金型に挿入し、透光性樹脂と加飾フィルムを一体化したインサートパーツを作製する方法も挙げられる。透光性樹脂の板を成形した後に、前記方法等によって前記加飾層を積層する方法であってもよい。
【００９６】
また、透光性樹脂板の表面或いは前記印刷層の表面に、銀やアルミニウムやインジウム等の金属を、厚さ０．０１〜２μｍ程度を真空蒸着やめっき等によって積層した後、前記同様に成形する方法等も挙げられる。接着シートや被覆樹脂との密着性を向上させるため、金属層の表面に紫外線硬化型や熱硬化型等のアンダーコート層を設けてもよい。
【００９７】
前記で得られたインサートパーツは、加飾性に優れ、加飾層の表面へ本発明の接着シートを積層するのに好適に使用でき、好適な実施態様の一例として、図３の断面図で示すように被覆樹脂を溶融してゲートから射出する際の熱による透光性樹脂や加飾層の歪みやずれ等のダメージから保護できる。また、完成された成形品を湿熱環境下に放置してもインサートパーツ表面や被覆樹脂、或いは接着シートの基材から発生しうる気体による気泡の形成の防止に効果的である。
【００９８】
［透光性樹脂］
前記インサートパーツに使用される透光性樹脂は、任意の透明な樹脂を使用することができる。透明性があれば特に限定されないが、ポリカーボネート樹脂、ポリメチルメタクリレート樹脂及びその他アクリル系樹脂、ポリプロピレン樹脂、ポリスチレン系樹脂、ポリアクリル系共重合樹脂、ポリオレフィン系樹脂、アクリロニトリル・ブタジエン・スチレン樹脂、ポリエステル系樹脂、エポキシ系樹脂、ポリウレタン系樹脂、ポリイミド樹脂、ポリアミドイミド樹脂などを含むポリアミド樹脂、シリコーン系樹脂、メラミン樹脂などのアミノ樹脂、アリル樹脂、フラン樹脂、フェノール系樹脂、フッ素樹脂、ポリアリレート樹脂、ポリアリルスルホン樹脂、ポリエーテルスルホン樹脂、ポリフェニレンエーテル樹脂、ポリフェニレンスルフィド樹脂、ポリスルホン樹脂、あるいは、これらの複合樹脂などを使用することができ、透明性や成形のしやすさから、ポリカーボネート樹脂やポリメチルメタクリレート及びその他アクリル系樹脂等の熱可塑性樹脂の使用が好ましい。
【００９９】
前記透光性樹脂は、使用する厚みにおいて全光線透過率Ｔｔが８０〜９９％であることが好ましく、ヘイズが０〜５％であることが好ましい。全光線透過率Ｔｔは９０〜９９％であり、ヘイズが０〜３％であることがさらに好ましい。前記範囲の全光線透過率Ｔｔとヘイズにあることで、加飾層の色彩が透光性樹脂表面まで変化することがなく、意匠性を損なうことがない。ただし、太陽光や蛍光灯等の反射を抑制するため、透光性樹脂の加飾層や被覆樹脂を積層しない表面側に反射防止層を設けたり、加飾層の色彩を意図的に変化させるため、透光性樹脂の内部にヘイズを付与するものであってもよい。
【０１００】
前記透光性樹脂の表面は、加飾層や被覆樹脂との密着性を向上させる目的で、サンドブラスト法や溶剤処理法などによる表面の凹凸化処理、コロナ放電処理、クロム酸処理、火炎処理、熱風処理、オゾン・紫外線照射処理などの表面処理を施してもよい。また、透光性樹脂の表面に、紫外線硬化型や熱硬化型等のアンダーコート層を設けてもよい。
【０１０１】
前記透光性樹脂の厚さとしては、０．１〜５ｍｍが好ましく、１〜３μｍがより好ましい。前記厚さの範囲にあることで、加飾層表面を効果的に保護できる上、加飾層の色彩が透光性樹脂表面まで変化することがなく、意匠性を損なうことがない。
【０１０２】
［被覆樹脂］
前記被覆樹脂としては、ポリカーボネート、ポリメチルメタクリレート、ポリスチレン、ポリプロピレン、アクリロニトリル・ブタジエン・スチレン共重合体、アクリロニトリル・スチレン共重合体、アクリロニトリル・スチレン・アクリル共重合体、アクリロニトリル・エチレン・プロピレン・ジエン・スチレン共重合体、ポリエチレンテレフタレート、ポリブチレンテレフタレート、ポリエチレンナフタレート、ポリエチレン、ポリ塩化ビニル、ポリ塩化ビニリデン、ポリビニルアルコール、エチレン−酢酸ビニル共重合体、ポリメチルペンテン、ポリエーテルエーテルケトン、ポリエーテルスルホン、ポリエーテルイミド、ポリイミド、フッ素樹脂、ナイロン等を挙げることができる。そのなかでも、２００℃程度の温度で溶融でき、溶融時の流動性に優れること等から、スチレン系の重合体或いは共重合体を使用することが好ましく、柔軟性や耐衝撃性に優れるアクリロニトリル・ブタジエン・スチレン共重合体又はアクリロニトリル・エチレン・プロピレン・ジエン・スチレン共重合体を使用することが最も好ましい。
【０１０３】
前記被覆樹脂は、有機顔料や無機顔料、顔料を練り込んだマスターバッチやドライカラー等の着色剤、帯電防止剤、酸化防止剤、滑剤、紫外線吸収剤や光安定剤、強度向上のための無機フィラー等を添加してもよい。着色剤としては、加飾層の意匠性を高める上で、黒色の着色剤を使用することが望ましい。
【０１０４】
［物品］
前記接着シートが好ましく使用される物品としては、好適な実施態様の一例として、図４の断面図で示すように、前記透光性樹脂及び加飾層を含むインサートパーツ、前記接着シート、及び前記被覆樹脂をこの順に積層されてなる物品が挙げられる。
【０１０５】
前記物品は、前記透光性樹脂の表面に加飾し、インサートパーツを作製する工程［１］、前記加飾層の表面のゲートが接近する場所へ、接着シートの接着剤層を有する面を貼合する工程［２］、インサートパーツ、接着シートが順に積層された構成体を金型へセットし、接着シートの表面へゲートから溶融樹脂を射出し、インサートパーツと接着シートとを被覆する工程［３］を順に含む工程によって作製された物品が挙げられる。インサートパーツ、接着シート、被覆樹脂は、２以上の個数や種類を同時に使用してもよい。
【０１０６】
前記工程［１］は、前記インサートパーツの作製方法に準拠して作製される。
【０１０７】
前記工程［２］は、接着シートの貼り直しや位置決めする上で、室温下の１０〜４０℃の環境下で行うことが好ましい。接着シートの貼付は、接着シートの中央がゲート口の位置になるように貼付することが好ましく、人員による作業でもよく、自動ラベラー等による機械による貼付でもよい。接着シートの接着剤層が微粘着であり、感熱接着性の場合は、さらに前記工程［２］の後に、６０〜１００℃程度で１０〜３０秒間程度の加熱工程を経ることが好ましい。前記加熱工程は、無加圧でも良く、熱プレス装置等によって加圧されながら加熱されても良い。
【０１０８】
前記工程［３］は、被覆樹脂の溶融温度に応じ、流動性が得られるまで加熱溶融し、インサート成形機のゲートから射出され、インサートパーツ表面及び接着シート表面を被覆する。
【０１０９】
前記製造方法で得られた物品は、家電製品の外装、自動車の内外装等に使用されるオーナメントやロゴマーク等が標された意匠性を有する成形品に好適に使用される。インサートパーツに被覆樹脂が被覆された立体的な成形品であり、これら成形品をインサート成形で作製する際に、加飾層の表面へ被覆樹脂を溶融してゲートから射出する際の熱による透光性樹脂や加飾層の変形による歪みやずれ等のダメージを防止し、完成した成形品を湿熱環境下で放置した後も、透光性樹脂や被覆樹脂、或いは接着シートの基材から発生しうる気体を抑制することによって、意匠性を長期に渡り維持可能であることから、家電製品の外装、自動車の内外装等に使用される意匠性を有する成形品となっている。
【０１１０】
本開示は、前記実施形態に限定されるものではない。前記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【０１１１】
＜基材（ａ１）の作製＞
黒色マスターバッチ（ＳＭＦ−ＴＴ１６０８、カーボンブラック含有量５０質量％、レジノカラー工業株式会社製）を６質量％添加したアクリロニトリル・ブタジエン・スチレン共重合樹脂のペレット（トヨラック６００−３０９、東レ株式会社製）を融解してダイから押し出し、光沢金属ロールとマット状のゴムロールを備えたカレンダー加工機を通して厚さ０．２５ｍｍの黒色基材を作製した。さらに光沢金属ロールが接していた表面側に、表面張力が５２ｍＮ／ｍになるまでコロナ処理し、黒色基材（ａ１）を作製した。【０１１２】
＜基材（ａ２）の作製＞
厚さを０．１５ｍｍにしたこと以外は、基材（ａ１）と同様にして、厚さ０．１５ｍｍの基材（ａ２）を作製した。【０１１３】
＜接着剤組成物（ｂ１）の調製＞
ポリエステル樹脂としてバイロンＢＸ１０ＳＳ（固形分３０質量％、数平均分子量２１，０００、ガラス転移温度−１８℃、東洋紡株式会社製）７０．７質量部と、ポリエステルウレタン樹脂としてバイロンＵＲ１３５０（固形分３３質量％、数平均分子量３６，０００、ガラス転移温度４６℃、東洋紡株式会社製）２９．３質量部を混合した。この組成物１００質量部にイソシアネート化合物としてバーノックＤＮ９８０（固形分７５質量％、ヘキサメチレンジイソシアネート型、ＤＩＣ株式会社製）０．４５質量部を添加し１０分攪拌した後、１時間放置して泡抜けさせ、接着剤組成物（ｂ１）を得た。【０１１４】
＜接着剤組成物（ｂ２）の調製＞
ポリエステル樹脂としてバイロンＡ５１６（固形分３０質量％、数平均分子量２８，０００、ガラス転移温度−１５℃、東洋紡株式会社製）８１質量部と、ポリエステルウレタン樹脂としてバイロンＵＲ１４００（固形分３０質量％、数平均分子量４０，０００、ガラス転移温度８３℃、東洋紡株式会社製）１９質量部を混合した。この組成物１００質量部にイソシアネート化合物としてバーノックＤＮ９８０（固形分７５質量％、ヘキサメチレンジイソシアネート型、ＤＩＣ株式会社製）０．４０質量部を添加し１０分攪拌した後、１時間放置して泡抜けさせ、接着剤組成物（ｂ２）を得た。【０１１５】
＜接着剤組成物（ｂ３）の調製＞
ポリエステル樹脂としてバイロンＢＸ１０ＳＳ（固形分３０質量％、数平均分子量２１，０００、ガラス転移温度−１８℃、東洋紡株式会社製）１００質量部に、イソシアネート化合物としてバーノックＤＮ９８０（固形分７５質量％、ヘキサメチレンジイソシアネート型、ＤＩＣ株式会社製）０．４０質量部を添加し１０分攪拌した後、１時間放置して泡抜けさせ、接着剤組成物（ｂ３）を得た。【０１１６】
＜接着剤組成物（ｂ４）の調製＞
攪拌機、還流冷却管、温度計を備えた反応容器に、ポリプロピレングリコール（数平均分子量；１，０００）を９４．３質量部、２−ヒドロキシエチルアクリレートを０．３質量部、１，４−ヘキサンジメタノールを１９．５質量部、２，６−ジターシャリブチルクレゾールを０．５質量部、ｐ−メトキシフェノールを０．１質量部、酢酸エチルを５７．４質量部添加した。
反応容器内の温度を４０℃に昇温した後、イソホロンジイソシアネートを５０．３質量部添加した。
次に、ジオクチルスズジネオデカートを０．０１質量部添加し、１時間かけて７５℃まで昇温し、７５℃で１２時間ホールドした後、酢酸エチルを５１．７質量部添加し、３０分間均一になるまで攪拌、冷却することによってウレタン樹脂組成物を得た。
前記ウレタン樹脂組成物の固形分１００質量部に対し、トリメチロールプロパントリアクリレート（東亞合成株式会社製「アロニックスＭ−３０９」）２０質量部、１−ヒドロキシ−シクロヘキシル−フェニル−ケトン（ＩＧＭ  Ｒｅｓｉｎ  Ｂ．Ｖ．社製のＯｍｎｉｒａｄ  １８４）１．０質量部、デカン二酸ビス（２，２，６，６−テトラメチル−１−（オクチルオキシ）−４−ピペリジニル）エステルを０．５質量部、トリフェニルフォスフィン０．５質量部を順次添加し、撹拌機にて均一になるまで攪拌し、ウレタン樹脂とアクリルモノマーを混合した接着剤組成物（ｂ４）を得た。【０１１７】
＜接着剤組成物（ｂ５）の調製＞
ポリエステル樹脂としてバイロン２００（固形分１００質量％、数平均分子量１７，０００、ガラス転移温度６７℃、東洋紡株式会社製）４０質量部をメチルエチルケトン６０質量部へ溶解した。ポリエステルウレタン樹脂は混合しなかった。この組成物１００質量部にイソシアネート化合物としてバーノックＤＮ９８０（ヘキサメチレンジイソシアネート型、ＤＩＣ株式会社製）１．６質量部を添加し１０分攪拌した後、１時間放置して泡抜けさせ、接着剤組成物（ｂ５）を得た。【０１１８】
＜接着剤組成物（ｂ６）の調製＞
前記接着剤組成物（ｂ１）のうち、バーノックＤＮ９８０を０．４５質量部から０．１５質量部へ変更したこと以外は接着剤組成物（ｂ１）と同様にして、接着剤組成物（ｂ６）を得た。【０１１９】
＜接着剤組成物（ｂ７）の調製＞
ポリエステル樹脂としてバイロンＢＸ１０ＳＳ（固形分３０質量％、数平均分子量２１，０００、ガラス転移温度−１８℃、東洋紡株式会社製）６９質量部と、ポリエステルウレタン樹脂としてバイロンＵＲ３２００（固形分３０質量％、数平均分子量４０，０００、ガラス転移温度−３℃、東洋紡株式会社製）３１質量部を混合した。この組成物１００質量部に、加水分解抑制剤としてＥｌａｓｔｏｓｔａｂ  Ｈ０１（日清紡ケミカル株式会社製）０．４５質量部及びイソシアネート化合物としてバーノックＤＮ９８０（固形分７５質量％、ヘキサメチレンジイソシアネート型、ＤＩＣ株式会社製）１．７質量部を添加し１０分攪拌した後、１時間放置して泡抜けさせ、接着剤組成物（ｂ７）を得た。【０１２０】
＜接着剤組成物（ｂ８）の調製＞
攪拌機、還流冷却管、窒素導入管、温度計を備えた反応容器に、ｎ−ブチルアクリレート６８質量部、メチルアクリレート２０質量部、メチルメタクリレート１０質量部、２−ヒドロキシエチルアクリレート２質量部、及び酢酸エチル１２２質量部を仕込み、攪拌下、窒素を吹き込みながら８０℃まで昇温した。その後、予め酢酸エチルにて溶解したアゾビスイソブチロニトリル溶液２質量部（固形分５質量％）を添加した。その後、攪拌下８０℃にて８時間ホールドした後、内容物を冷却し２００メッシュ金網にて濾過し、不揮発分４５質量％、粘度６０００ｍＰａ・ｓ、ガラス転移温度が−３２℃、重量平均分子量７０万であるアクリル系共重合体を得た。アクリル系共重合体１００質量部（不揮発分４５質量％）に、イソシアネート化合物としてバーノックＤＮ９８０（固形分７５質量％、ヘキサメチレンジイソシアネート型、ＤＩＣ株式会社製）０．６質量部、アセチルアセトン１．０質量部、架橋促進剤としてクリスボンアクセルＴ−８１Ｅ（固形分１質量％、有機錫化合物、ＤＩＣ株式会社製）１．０質量部を添加し１０分攪拌した後、１時間放置して泡抜けさせ、接着剤組成物（ｂ８）を得た。【０１２１】
（実施例１）
前記接着剤組成物（ｂ１）を、棒状の金属アプリケータを用いて、ポリエステル基材の離型ライナーＴＮ１００−５０（東洋紡株式会社製非シリコーン系離型ライナー）の離型処理面上に、乾燥後の厚さが２０μｍになるように塗工し、９０℃の乾燥機に３分間投入し乾燥した。その後、前記基材（ａ１）のコロナ処理面とを貼り合せた。その後、４０℃に３日間放置し、接着シート（ｃ１）を得た。【０１２２】
（実施例２）
前記基材（ａ２）を用いたこと以外は、実施例１と同様にして、接着シート（ｃ２）を得た。【０１２３】
（実施例３）
市販の厚さ５０μｍの透明ポリスチレンシート（旭化成ケミカルズ株式会社製、ＯＰＳフィルムＧＭ）の片面に、表面張力が５２ｍＮ／ｍとなるようコロナ処理を施し、これを基材として使用したこと以外は、実施例１と同様にして、接着シート（ｃ３）を得た。【０１２４】
（実施例４）
前記接着剤組成物（ｂ２）を用いたこと以外は、実施例１と同様にして、接着シート（ｃ４）を得た。【０１２５】
（実施例５）
前記接着剤組成物（ｂ３）を用いたこと以外は、実施例１と同様にして、接着シート（ｃ５）を得た。【０１２６】
（実施例６）
前記接着剤組成物（ｂ４）を、棒状の金属アプリケータを用いて、ポリエステル基材の離型ライナーＴＮ１００−５０（東洋紡株式会社製非シリコーン系離型ライナー）の離型処理面上に、乾燥後の厚さが２０μｍになるように塗工し、９０℃の乾燥機に３分間投入し乾燥した。その後、前記基材（ａ１）のコロナ処理面とを貼り合せた。その後、メタルハライドランプにて、前記ポリエステル基材の離型ライナー面から積算光量５００ｍＪ／ｃｍ２の紫外線を当てて架橋させ、接着シート（ｃ６）を得た。【０１２７】
（実施例７）
前記接着剤組成物（ｂ７）を用いたこと以外は、実施例１と同様にして、接着シート（ｃ１０）を得た。【０１２８】
（実施例８）
前記接着剤組成物（ｂ８）を用いたこと以外は、実施例１と同様にして、接着シート（ｃ１１）を得た。【０１２９】
（比較例１）
前記基材（ａ１）に接着剤を積層せず、そのまま評価に使用した。【０１３０】
（比較例２）
前記接着剤組成物（ｂ５）を用いたこと以外は、実施例１と同様にして、接着シート（ｃ７）を得た。【０１３１】
（比較例３）
前記基材（ａ１）のコロナ処理面へ、アクリル系感圧接着性テープ（ＤＩＣ株式会社製ＺＢ７０１１Ｗ、厚さ２５μｍ）の片面の離型ライナーを除去して貼合し、接着シート（ｃ８）を得た。【０１３２】
（比較例４）
前記接着剤組成物（ｂ６）を用いたこと以外は、実施例１と同様にして、接着シート（ｃ９）を得た。【０１３３】
（インサートパーツの作製）
厚さ３ｍｍ、各辺の長さ１００ｍｍのポリカーボネート製透明樹脂シート（住友ベークライト株式会社製「ポリカエースＥＣＫ１００ＵＵ」）の表面へ、アンダーコート層として、メイヤーバーを用いて紫外線硬化型のアンダーコート層（東洋工業塗料株式会社製、ＵＶ−２７０Ｍ）を２μｍの厚さで塗布し、メタルハライドランプにて５００ｍＪ／ｃｍ２の強度で紫外線照射して硬化させた。その後、前記コート層表面へ、厚さ０．２μｍになるようアルミニウムを真空蒸着して、インサートパーツを得た。【０１３４】
（引っ張り貯蔵弾性率（Ｅ’２５）、（Ｅ’８５）、（Ｅ’２００）及び損失正接（ｔａｎδ））
実施例及び比較例で使用した接着剤組成物を、離型ライナーに塗布し乾燥後、基材と貼合しないで得られた接着剤層を４００μｍの厚さまで積層し、４０℃に３日間放置し、実施例及び比較例の接着剤層の試験片を作製した。前記試験片を幅５ｍｍ及び測定部の長さを２０ｍｍとし、両端の持ち手の長さを各１５ｍｍに裁断した長方形状に切断し、動的粘弾性試験機（ティー・エイ・インスツルメント製粘弾性測定機「ＲＳＡ  ＩＩＩ」）を用い、引っ張りモードで、振動数３Ｈｚ、昇温速度５℃／ｍｉｎ、負荷歪み０．１〜０．６％の条件で、−２０〜２１０℃までの温度領域における、引っ張り貯蔵弾性率Ｅ’と損失正接ｔａｎδを測定した。２５℃、８５℃、２００℃の各引っ張り貯蔵弾性率を（Ｅ’２５）、（Ｅ’８５）、（Ｅ’２００）とした。なお、比較例１は、基材（ａ１）を接着剤層と同一と見なし、基材（ａ１）の引っ張り貯蔵弾性率と損失正接を測定した。【０１３５】
（ゲル分率）
実施例及び比較例で使用した接着剤組成物を、離型ライナーに塗布し乾燥後、基材と貼合しないで、別の軽剥離性の離型ライナー（藤森工業株式会社製、３８Ｅ−００１０ＢＤ）に貼合し、４０℃に３日間放置し、得られた接着剤層を、４０ｍｍ×５０ｍｍの大きさへ切断した後、前記軽剥離性の離型ライナーのみ除去して試験片とした。前記試験片の質量を測定した後、２３℃に調整されたトルエンに２４時間浸漬した。
前記浸漬後に試験片を取り出し、１０５℃の乾燥機内にて１時間乾燥させたものの質量を測定した。前記質量と、以下の式に基づいて接着剤層のゲル分率を算出した。【０１３６】
接着剤層のゲル分率（質量％）＝｛（トルエンに溶解せずに残存した接着シートの接着剤層の質量）／（前記トルエン浸漬前の接着シートの接着剤層の質量）｝×１００【０１３７】
前記浸漬前の接着シートの接着剤層の質量は、前記試験片の質量から、その作製に使用した離型ライナーの質量を差し引いた値を指す。また、前記残存した接着剤層の質量は、前記残存物の乾燥後の質量から、前記離型ライナーの質量を差し引いた値を指す。【０１３８】
（接着シートの接着固定性）
前記インサートパーツのアルミニウム蒸着面上に、直径３０ｍｍの円形に切断した実施例及び比較例の接着シートから離型ライナーを剥離除去し、２３℃及び５０％ＲＨの環境下で２ｋｇローラーで１往復加圧して貼付し、熱プレス装置の上部プレス板のみ８０℃に加熱し、０．１ＭＰａの圧力で１５秒間加熱して接着させた。熱ダメージ保護層としての接着シートの接着固定性を、下記基準で評価した。熱プレスの装置としては、テスター産業株式会社製熱プレス機「ＴＰ−７５０エアープレス」を使用した。
○：接着シートが強固に接着し、立て掛けても接着シートが容易に脱落しなかった。
△：接着シートは手で触ると剥離するが、立て掛けても接着シートが容易に脱落しなかった。
×：接着シートが接着せず、立て掛けると接着シートが脱落した。【０１３９】
（熱ダメージ保護性）
前記接着シートの接着固定性で作製した試験片の上に、熱プレス装置への接着防止用として厚さ１１μｍのアルミニウム箔（株式会社ＵＡＣＪ製、マイホイル）の艶面を接着シート表面側になるようにして被せ、次に、熱プレス機の上部プレス板のみを２００℃に加熱し、前記接着シートに押し当て、０．１ＭＰａの圧力で１５秒間加圧して熱ダメージを与えた。熱ダメージ保護性として、接着シートを貼付していないポリカーボネート板の表面側から目視観察して、下記基準にてインサートパーツと接着シート間の気泡の有無、及び押し跡の有無を確認した。熱プレスの装置としては、前記と同じ装置を使用した。
◎：気泡の発生は見られず、押し跡も見られなかった。
○：気泡の発生は見られなかったが、押し跡がごくわずかに見られた。
△：気泡の発生が見られ、押し跡がごくわずかに見られた。
×：気泡の発生が見られ、押し跡も強く見られた。【０１４０】
（湿熱放置後の耐発泡性）
前記熱ダメージ保護性の評価で得られた貼付物を、温度８５℃及び湿度８５％ＲＨの環境下に２００時間放置した後、前記インサートパーツのポリカーボネート板表面側からインサートパーツと接着シート間の気泡の有無、貼付物の外観を下記基準で評価した。
○：気泡は全く無かった。
△：ごくわずかに微細な気泡が有ったが、問題ないレベルであった。
×：気泡が有った。【０１４１】
（引き剥がし接着力）
実施例及び比較例で作製した接着シートを幅２５ｍｍ及び長さ１００ｍｍの大きさに切断し、離型ライナーを剥離した後、２３℃及び５０％ＲＨの環境下で、前記インサートパーツのアルミニウム蒸着表面側へ、２ｋｇローラーで１往復の荷重を掛けて貼付し、感圧接着させた。貼付から１分以内に、テンシロン型引っ張り試験機（株式会社エー・アンド・ディ製、ＲＴＧ−１２１０）にて、接着シートを１８０°方向へ３００ｍｍ／分の引張速度でアルミニウムの蒸着面から接着シートを剥離し、感圧接着直後の剥離抵抗力を測定した。【０１４２】
また、前記と同様にしてアルミニウム蒸着面へ接着シートを貼付し、次に、熱プレス装置の上部プレス板のみを８０℃に加熱し、０．１ＭＰａの圧力で１５秒間熱プレスして、感熱接着させた。２３℃及び５０％ＲＨ環境下に１時間放置後、テンシロン型引っ張り試験機にて、接着シートを１８０°方向へ３００ｍｍ／分の引張速度でアルミニウムの蒸着面から剥離し、感熱接着後の剥離抵抗力を測定した。熱プレスの装置としては、前記と同じ装置を使用した。【０１４３】
また、前記と同様にしてアルミニウム蒸着面へ接着シートを貼付し、前記８０℃の熱プレス後に、熱プレス装置への接着防止用として厚さ１１μｍのアルミニウム箔（株式会社ＵＡＣＪ製、マイホイル）の艶面を接着シート表面側になるようにして被せ、熱プレス装置の上部プレス板のみを２００℃に加熱し、０．１ＭＰａの圧力で１５秒間熱プレスして熱ダメージを与えた。２３℃及び５０％ＲＨ環境下に１時間放置後、テンシロン型引っ張り試験機にて、接着シートを１８０°方向へ３００ｍｍ／分の引張速度でアルミニウムの蒸着面から剥離し、熱ダメージ後の剥離抵抗力を測定した。【０１４４】
（接着シートと被覆樹脂との色差）
厚さ５０μｍ、一辺の長さ１５０ｍｍの正方形の離型フィルム（三井化学東セロ株式会社製、オピュランＸ−８８Ｂ）の中央表面に、直径３０ｍｍの円形に切断した実施例３を除く実施例及び比較例の接着シートを貼付した。熱プレス装置の下部プレス板を２００℃に加熱し、その上に別の厚さ５０μｍ、一辺の長さ１５０ｍｍの正方形の前記離型フィルムを置いた。その上に、黒色マスターバッチ（ＳＭＦ−ＴＴ１６０８、カーボンブラック含有量５０質量％、レジノカラー工業株式会社製）を６質量％添加したアクリロニトリル・ブタジエン・スチレン共重合樹脂のペレット（トヨラック６００−３０９、東レ株式会社製）を５０ｇ置き、加熱溶融させた。その上に、前記離型フィルムに貼付した接着シートの基材側が前記溶融樹脂側になるよう静置し、２ＭＰａの圧力で３０秒間加圧し、厚さ約２ｍｍ、直径約１０ｃｍの被覆樹脂と接着シートの積層物を作製した。得られた積層物から、前記離型フィルムを剥離し、剥離面側の被覆樹脂を基準色として、接着シートの接着剤層面から色差を測定した。測定には、分光測色計（コニカミノルタ株式会社製、ＣＭ−５）を用い、反射角２°にてＣＩＥ１９７６準拠のＬ＊ａ＊ｂ色空間座標系で測定した。【０１４５】
（接着シートのヘイズ）
実施例３の接着シートは、離型ライナーを除去し、ヘイズを測定した。ヘイズの測定には、株式会社村上色彩技術研究所製「ＨＲ−１００型」を使用した。【０１４６】
（アルミニウム蒸着層の耐変色性）
前記加熱保護性の評価で得られた貼付物を、温度８５℃及び湿度８５％ＲＨの環境下に５００時間放置した後、前記インサートパーツのポリカーボネート板表面側からアルミニウム蒸着面の耐変色性を下記基準で目視評価した。
○：放置する前のアルミニウム蒸着面の外観に比べ、変色は全く無かった。
△：放置する前のアルミニウム蒸着面の外観に比べ、ごくわずかにアルミニウム蒸着面の変色が有ったが、問題ないレベルであった。
×：放置する前のアルミニウム蒸着面の外観に比べ、アルミニウム蒸着面の変色が有った。【０１４７】
【表１】
0006874921.tif 000002
【０１４８】
【表２】
0006874921.tif 000003
【０１４９】
【表３】
0006874921.tif 000004
【０１５０】
実施例１〜８の接着シートは、インサートパーツの加飾層へ被覆樹脂を射出する際の熱ダメージ（２００℃）から保護する接着シートとして、容易に脱落したり、ずれたりすることなく、簡便で熱ダメージから保護したい場所に精度良く接着固定して加飾層を保護でき、且つ湿熱放置後の加飾層や接着シートの基材に由来する発泡を防止することができるものであった。一方、比較例１の接着シートは、容易に脱落するため、精度良く接着固定して加飾層を保護することができなかった。比較例２〜４は、接着シートの脱落はしないものの、熱ダメージの保護性が劣るものであり、且つ湿熱放置後に発泡を防止することができなかった。【０１５１】
また、実施例１〜８の中でも、実施例８の接着シートでは、実施例１〜７の接着シートと比較して、湿熱環境下でアルミニウム蒸着面の変色が生じておらず、気泡発生による保護フィルムと加飾層の間の膨れ発生防止、及びインサート成形時の接着剤層の変形防止に加え、湿熱環境下で加飾層である金属層の退色防止の効果が確認された。なお、実施例７の接着シートは、接着剤組成物（ｂ７）が加水分解抑制剤を含むことで蒸着層の耐変色性評価が△であったが、加水分解抑制剤を添加しない場合、耐変色性評価は×であった。
【符号の説明】
【０１５２】
１・・・基材
２・・・接着剤
３・・・透光性樹脂
４・・・加飾層
５・・・接着シート
６・・・ゲート
７・・・被覆樹脂
【要約】
本発明が解決しようとする課題は、インサートパーツ成形工程において、溶融樹脂をゲートから射出する際に局所的な加熱による歪み等の発生を防止することができ、成形品を湿熱環境下に放置しても気泡の形成を防止することができる接着シートを提供することである。
本発明は、インサートパーツの加飾層表面へ貼付された後、前記貼付面へ溶融樹脂を射出塗布して加飾層表面を被覆するインサート成形に用いられる接着シートであって、前記接着シートの基材の少なくとも一面に、感圧又は感熱接着剤が積層されている接着剤層を有する接着シートであって、前記接着剤層が、周波数３Ｈｚで温度８５℃及び２００℃の雰囲気下でそれぞれ特定の引っ張り貯蔵弾性率を有し、かつ周波数３Ｈｚでの損失正接（ｔａｎδ）が、所定温度下で所定範囲にある接着シートに関するものである。【図１】
0006874921.tif 000005
【図２】
0006874921.tif 000006
【図３】
0006874921.tif 000007
【図４】
0006874921.tif 000008